(57)【要約】      （修正有）【課題】ラジカル反応性基を有し水分散性が良好な、ベンゾトリアゾール化合物の提供。【解決手段】下記一般式（１）で表されるベンゾトリアゾール化合物。2014218439.tif 000027（式中、Ｒ1及びＲ2はアルキル基等を、Ｒ3はアルキレン基を、Ｒ4は直接結合又は２価炭化水素基を、Ｒ5は水素原子又はメチル基を、Ｘは下記一般式（２）等を、ａは０〜１０００の数を表す。）2014218439.tif 000028（式中、Ｒ6は水素又はＣ１〜５のアルキル基を表し、ｂは１〜１０００の数を表す。）【選択図】なし【特許請求の範囲】
【請求項１】
下記一般式（１）で表されるベンゾトリアゾール化合物。
【化１】
2014218439.tif 000022
（式中、Ｒ1及びＲ2はそれぞれ独立して水素原子又は炭素数１〜５のアルキル基を表わし、Ｒ3は炭素数１〜４のアルキレン基を表わし、Ｒ4は直接結合又は炭素数１〜８の２価炭化水素基を表わし、Ｒ5は水素原子又はメチル基を表わし、Ｘは下記一般式（２）〜（５）のいずれかで表される基を表わし、ａは０〜１０００の数を表わす。）
【化２】
2014218439.tif 000023
（式中、Ｒ6は水素原子又は炭素数１〜５のアルキル基を表わし、ｂは１〜１０００の数を表わす。）
【化３】
2014218439.tif 000024
（式中、Ｒ7は水素原子又は炭素数１〜５のアルキル基を表わし、ｃは１〜１０００の数を表わす。）
【化４】
2014218439.tif 000025
（式中、Ｒ8は炭素数１〜５のアルキル基を表わし、ｄは１〜１０００の数を表わす。）
【化５】
2014218439.tif 000026
（式中、Ｒ9は炭素数１〜５のアルキル基を表わし、ｅは１〜１０００の数を表わす。）
【請求項２】
請求項１に記載のベンゾトリアゾール化合物と他のラジカル重合性化合物とを重合させて得られる重合物。
【発明の詳細な説明】
【技術分野】
【０００１】
本発明は、特に乳化重合に好適に使用できる、ラジカル反応が可能で親水性基を有するベンゾトリアゾール化合物に関する。
【背景技術】
【０００２】
２−（２−ヒドロキシフェニル）ベンゾトリアゾール化合物は、高分子材料等の光照射による劣化を防止するために用いられる紫外線吸収剤として有用である。２−（２−ヒドロキシフェニル）ベンゾトリアゾール化合物の多くは、低分子量の化合物であることから、高分子材料を加熱加工する際の揮散や、加工後の高分子材料からのブリード等の欠点があった。このため、高分子材料に２−（２−ヒドロキシフェニル）ベンゾトリアゾール化合物を結合させ、揮散やブリードを防止することを目的として、ラジカル反応性基を有する２−（２−ヒドロキシフェニル）ベンゾトリアゾール化合物（例えば、特許文献１〜４を参照）が検討されている。
【先行技術文献】
【特許文献】
【０００３】
【特許文献１】特開昭６０−３８４１１号公報
【特許文献２】特開昭６３−１８５９６９号公報
【特許文献３】特開平２−１４２７７８号公報
【特許文献４】特表２００２−５１４６６２号公報
【発明の概要】
【発明が解決しようとする課題】
【０００４】
しかしながら、これらの化合物は、乳化重合時の水への分散性が不十分であることから高分子材料に均一に結合されず、紫外線の吸収効果が十分発揮できないという問題があった。
【課題を解決するための手段】
【０００５】
本発明者らは、上記課題を解決すべく、水への分散性に優れたベンゾトリアゾール化合物について種々検討を進めた結果、本発明を完成するに至った。即ち本発明は、下記一般式（１）で表されるベンゾトリアゾール化合物である。
【化１】
2014218439.tif 000002
（式中、Ｒ1及びＲ2はそれぞれ独立して水素原子又は炭素数１〜５のアルキル基を表わし、Ｒ3は炭素数１〜４のアルキレン基を表わし、Ｒ4は直接結合又は炭素数１〜８の２価炭化水素基を表わし、Ｒ5は水素原子又はメチル基を表わし、Ｘは下記一般式（２）〜（５）のいずれかで表される基を表わし、ａは０〜１０００の数を表わす。）
【化２】
2014218439.tif 000003
（式中、Ｒ6は水素原子又は炭素数１〜５のアルキル基を表わし、ｂは１〜１０００の数を表わす。）
【化３】
2014218439.tif 000004
（式中、Ｒ7は水素原子又は炭素数１〜５のアルキル基を表わし、ｃは１〜１０００の数を表わす。）
【化４】
2014218439.tif 000005
（式中、Ｒ8は炭素数１〜５のアルキル基を表わし、ｄは１〜１０００の数を表わす。）
【化５】
2014218439.tif 000006
（式中、Ｒ9は炭素数１〜５のアルキル基を表わし、ｅは１〜１０００の数を表わす。）
【発明の効果】
【０００６】
本発明の効果は、ラジカル反応性基を有し、水分散性が良好な、ベンゾトリアゾール化合物を提供したことにある。
【図面の簡単な説明】
【０００７】
【図１】本発明の化合物Ａ１の1Ｈ−ＮＭＲチャートである。
【図２】本発明の化合物Ａ２の1Ｈ−ＮＭＲチャートである。
【図３】本発明の化合物Ａ３の1Ｈ−ＮＭＲチャートである。
【発明を実施するための形態】
【０００８】
本発明の前記一般式（１）で表されるベンゾトリアゾール化合物について説明する。
前記一般式（１）において、Ｒ1及びＲ2はそれぞれ独立して水素原子又は炭素数１〜５のアルキル基を表わす。炭素数１〜５のアルキル基としては、メチル基、エチル基、プロピル基、イソプロピル基、ブチル基、ｓｅｃ−ブチル基、ｔ−ブチル基、イソブチル基、ペンチル基、ｓｅｃ−ペンチル基、ｔ−ペンチル基、イソペンチル基等が挙げられる。Ｒ1としては、原料の入手が容易であり、紫外線吸収効果が大きいことから、水素原子、メチル基、ｔ−ブチル基、ｔ−ペンチル基が好ましく、メチル基、ｔ−ブチル基が更に好ましく、ｔ−ブチル基が最も好ましい。Ｒ2としては、原料の入手が容易であり、紫外線吸収効果が大きいことから、メチル基、ｔ−ブチル基、ｔ−ペンチル基が好ましく、メチル基、ｔ−ブチル基が更に好ましく、メチル基が最も好ましい。Ｒ3は炭素数１〜４のアルキレン基を表わす。炭素数１〜４のアルキレン基としては、メチレン基、エチレン基、メチルメチレン基、プロピレン基、１−メチルエチレン基、２−メチルエチレン基、エチルメチレン基、ブチレン基、２−メチルプロピレン基等が挙げられる。Ｒ3としては、原料の入手が容易であり、副反応が少ないことから、エチレン基が好ましい。
【０００９】
Ｒ4は直接結合又は炭素数１〜８の２価炭化水素基を表わす。Ｒ4を、Ｒ4に隣接する２つのカルボニル基と組み合わせて下記一般式（１ｘ）で表される基としてとらえると、下記一般式（１ｘ）で表される基は炭素数２〜１０の二塩基酸から２つの水酸基を除いた残基、Ｒ4は炭素数２〜１０の二塩基酸から２つのカルボキシル基を除いた残基とみることも可能である。本発明のベンゾトリアゾール化合物を製造する場合には、工業的な入手が容易であり、反応も容易であることから、原料として炭素数２〜１０の二塩基酸又はその酸無水物、中でも炭素数２〜１０の二塩基酸の酸無水物を使用することが好ましい。炭素数２〜１０の二塩基酸としては、シュウ酸、マロン酸、コハク酸、グルタル酸、アジピン酸、ピメリン酸、スベリン酸、アゼライン酸、セバシン酸、マレイン酸、フマル酸、イタコン酸、フタル酸、イソフタル酸、テレフタル酸、テトラヒドロフタル酸、１，２−シクロヘキサンジカルボン酸、１，３−シクロヘキサンジカルボン酸、１，４−シクロヘキサンジカルボン酸等が挙げられ、炭素数２〜１０の二塩基酸の酸無水物としては、コハク酸無水物、マレイン酸無水物、フタル酸無水物、テトラヒドロフタル酸無水物、１，２−シクロヘキサンジカルボン酸無水物等が挙げられる。従って、Ｒ4は、炭素数２〜１０の二塩基酸から２つのカルボキシル基を除いた残基であることが好ましく、コハク酸、マレイン酸、フタル酸、テトラヒドロフタル酸又は１，２−シクロヘキサンジカルボン酸から２つのカルボキシル基を除いた残基であることが更に好ましく、コハク酸から２つのカルボキシル基を除いた残基であることが最も好ましい。
【化６】
2014218439.tif 000007
（式中、Ｒ4は一般式（１）と同義である。）
【００１０】
Ｒ5は水素原子又はメチル基を表わし、本発明のベンゾトリアゾール化合物の保存安定性が良好であることから、Ｒ5はメチル基が好ましい。
【００１１】
前記一般式（１）において、ａは０〜１０００の数を表わし、製造が容易であることから、ａは０の数であることが好ましい。
【００１２】
前記一般式（１）において、Ｘは下記一般式（２）〜（５）のいずれかで表される基を表わし、本発明のベンゾトリアゾール化合物の水溶性又は水分散性の点から、下記一般式（４）又は（５）で表される基が好ましく、下記一般式（５）で表される基が更に好ましい。
【化７】
2014218439.tif 000008
（式中、Ｒ6は水素原子又は炭素数１〜５のアルキル基を表わし、ｂは１〜１０００の数を表わす。）
【化８】
2014218439.tif 000009
（式中、Ｒ7は水素原子又は炭素数１〜５のアルキル基を表わし、ｃは１〜１０００の数を表わす。）
【化９】
2014218439.tif 000010
（式中、Ｒ8は炭素数１〜５のアルキル基を表わし、ｄは１〜１０００の数を表わす。）
【化１０】
2014218439.tif 000011
（式中、Ｒ9は炭素数１〜５のアルキル基を表わし、ｅは１〜１０００の数を表わす。）
【００１３】
前記一般式（２）において、Ｒ6は水素原子又は炭素数１〜５のアルキル基を表わす。炭素数１〜５のアルキル基としては、一般式（１）のＲ1及びＲ2で例示したアルキル基が挙げられる。Ｒ6としては原料の工業的な入手が容易であることから水素原子が好ましい。ｂは１〜１０００の数を表わす。本発明のベンゾトリアゾール化合物の水溶性又は水分散性の点からは、ｂは大きい数であることが好ましいが、あまりにも大きい場合には、分子内に占めるベンゾトリアゾール部分の割合が少なくなり、本発明のベンゾトリアゾール化合物の紫外線吸収効果が低下することから、ａ＋ｂが、２〜６０の数であることが好ましく、２〜３０の数であることが更に好ましく、２〜１５の数であることが最も好ましい。
【００１４】
前記一般式（３）において、Ｒ7は水素原子又は炭素数１〜５のアルキル基を表わす。炭素数１〜５のアルキル基としては、一般式（１）のＲ1及びＲ2で例示したアルキル基が挙げられる。Ｒ7としては原料の工業的な入手が容易であることから水素原子が好ましい。ｃは１〜１０００の数を表わす。本発明のベンゾトリアゾール化合物の水溶性又は水分散性の点からは、ｃは大きい数であることが好ましいが、あまりにも大きい場合には、分子内に占めるベンゾトリアゾール部分の割合が少なくなり、本発明のベンゾトリアゾール化合物の紫外線吸収効果が低下することから、ａ＋ｃが、２〜６０の数であることが好ましく、２〜３０の数であることが更に好ましく、２〜１５の数であることが最も好ましい。
【００１５】
前記一般式（４）において、Ｒ8は炭素数１〜５のアルキル基を表わす。炭素数１〜５のアルキル基としては、一般式（１）のＲ1及びＲ2で例示したアルキル基が挙げられる。Ｒ8としては、本発明のベンゾトリアゾール化合物の水溶性又は水分散性の点から、炭素数の少ないアルキル基が好ましいが、製造が容易であることから、炭素数３〜４のアルキル基が好ましく、ブチル基又はイソブチル基が更に好ましい。ｄは１〜１０００の数を表わす。本発明のベンゾトリアゾール化合物の水溶性又は水分散性の点からは、ｄは大きい数であることが好ましいが、あまりにも大きい場合には、分子内に占めるベンゾトリアゾール部分の割合が少なくなり、本発明のベンゾトリアゾール化合物の紫外線吸収効果が低下することから、ａ＋ｄが、２〜６０の数であることが好ましく、２〜３０の数であることが更に好ましく、２〜１５の数であることが最も好ましい。
【００１６】
前記一般式（５）において、Ｒ9は炭素数１〜５のアルキル基を表わす。炭素数１〜５のアルキル基としては、一般式（１）のＲ1及びＲ2で例示したアルキル基が挙げられる。Ｒ9としては、本発明のベンゾトリアゾール化合物の水溶性又は水分散性の点から、炭素数の少ないアルキル基が好ましいが、製造が容易であることから、炭素数３〜４のアルキル基が好ましく、ブチル基又はイソブチル基が更に好ましい。ｅは１〜１０００の数を表わす。本発明のベンゾトリアゾール化合物の水溶性又は水分散性の点からは、ｅは大きい数であることが好ましいが、あまりにも大きい場合には、分子内に占めるベンゾトリアゾール部分の割合が少なくなり、本発明のベンゾトリアゾール化合物の紫外線吸収効果が低下することから、ａ＋ｅが、２〜６０の数であることが好ましく、２〜３０の数であることが更に好ましく、２〜１５の数であることが最も好ましい。
【００１７】
次に、本発明のベンゾトリアゾール化合物の製造方法について説明する。
一般式（１）で表されるベンゾトリアゾール化合物のうち、Ｘが一般式（２）で表される基である化合物、即ち、下記一般式（１−２）で表されるベンゾトリアゾール化合物は、下記の反応式で示すように一般式（１ａ）で表わされる化合物に一般式（６）で表わされる酸無水物を反応させて一般式（１ｂ）で表わされる化合物とし、一般式（１ｂ）で表わされる化合物のカルボキシル基を、カルボン酸クロライド基に変換して一般式（１ｃ）で表わされる化合物とし、一般式（１ｃ）で表わされる化合物と一般式（７）で表わされるアミン化合物とを反応させて得られる一般式（１−２ａ）で表わされる化合物に、更に一般式（８）で表わされる酸クロライド化合物を反応させることにより得ることができる。
【化１１】
2014218439.tif 000012
（式中、Ｒ1〜Ｒ5及びａは一般式（１）と同義であり、Ｒ6及びｂは一般式（２）と同義である。）
【００１８】
一般式（１ａ）で表わされる化合物のうち、ａが１〜１０００の数である化合物は、一般式（１ａ）においてａが０の数である化合物に、エチレンオキシドを付加反応することのより得ることができる。一般式（１ａ）においてａが０の数である化合物へのエチレンオキシドの付加は、公知の方法によればよく、例えば、水酸化ナトリウム、水酸化カリウム等を触媒として、８０〜１５０℃で反応させればよい。一般式（１ａ）においてａが０の数である化合物は、特開平２−１４２７７８号公報に記載のベンゾトリアゾール化合物の製造方法により得ることができる。
【００１９】
一般式（１ａ）で表わされる化合物と一般式（６）で表わされる酸無水物との反応は、トリエチルアミン等の塩基触媒、メタンスルホン酸、ｐ−トルエンスルホン酸等の酸触媒を用いることにより行うことができる。一般式（７）で表わされるアミン化合物のうち、Ｒ6が水素原子である化合物は、ポリエチレングリコールに水素及びアンモニアを、特開平７−００３００９号公報、特開平８−０２０６４３号公報に記載の方法により反応させることにより得ることができる。一般式（７）で表わされるアミン化合物のうち、Ｒ6が炭素数１〜５のアルキル基である化合物は、Ｒ6が水素原子である化合物のアミノ基に公知の方法により、炭素数１〜５のアルキル基を導入すればよい。一般式（１ｂ）で表わされる化合物のカルボキシル基は、塩化チオニル、三塩化リン等を用いることにより、カルボン酸クロライド基に変換できる。
一般式（１ｃ）で表わされる化合物と一般式（７）で表わされるアミン化合物の反応、及び一般式（１−２ａ）で表わされる化合物と一般式（８）で表わされる酸クロライド化合物との反応は、ピリジン、ピリミジン、トリエチルアミン、トリブチルアミン等の塩基性溶媒中で行えばよい。
【００２０】
一般式（１）で表されるベンゾトリアゾール化合物のうち、Ｘが一般式（３）で表される基である化合物、即ち、下記一般式（１−３）で表されるベンゾトリアゾール化合物は、下記の反応式で示すように、前記一般式（１ｃ）で表わされる化合物と一般式（９）で表わされるアミン化合物とを反応させて得られる一般式（１−３ａ）で表わされる化合物に更に一般式（１０）で表わされるエポキシ化合物を反応させることにより得ることができる。
【化１２】
2014218439.tif 000013
（式中、Ｒ1〜Ｒ5及びａは一般式（１）と同義であり、Ｒ7及びcは一般式（３）と同義である。）
【００２１】
一般式（１ｃ）で表わされる化合物と一般式（９）で表わされるアミン化合物との反応は、ピリジン、ピリミジン、トリエチルアミン、トリブチルアミン等の塩基性溶媒中で行えばよい。尚、一般式（９）で表わされるアミン化合物は、前記一般式（７）で表わされるアミン化合物と同様の化合物である。
【００２２】
一般式（１）で表されるベンゾトリアゾール化合物のうち、Ｘが一般式（４）で表される基である化合物、即ち、下記一般式（１−４）で表されるベンゾトリアゾール化合物は、下記の反応式で示すように、前記一般式（１ｃ）で表わされる化合物と一般式（１１）で表わされるアミン化合物とを反応させて得られる一般式（１−４ａ）で表わされる化合物に更に一般式（８）で表わされる酸クロライド化合物を反応させることにより得ることができる。
【化１３】
2014218439.tif 000014
（式中、Ｒ1〜Ｒ5及びａは一般式（１）と同義であり、Ｒ8及びｄは一般式（４）と同義である。）
【００２３】
一般式（１ｃ）で表わされる化合物と一般式（１１）で表わされるアミン化合物との反応、及び一般式（１−４ａ）で表わされる化合物と一般式（８）で表わされる酸クロライド化合物の反応は、ピリジン、ピリミジン、トリエチルアミン、トリブチルアミン等の塩基性溶媒中で行えばよい。
【００２４】
一般式（１１）で表わされるアミン化合物は、下記の反応式で示すように、前記一般式（１２）で表わされるエポキシ化合物に一般式（１３）で表わされるアミン化合物を反応させることにより得ることができる。
【化１４】
2014218439.tif 000015
【００２５】
一般式（１）で表されるベンゾトリアゾール化合物のうち、Ｘが一般式（５）で表される基である化合物、即ち、下記一般式（１−５）で表されるベンゾトリアゾール化合物は、下記の反応式で示すように、前記一般式（１ｃ）で表わされる化合物と一般式（１４）で表わされるアミン化合物とを反応させて得られる一般式（１−５ａ）で表わされる化合物に更に一般式（１０）で表わされるエポキシ化合物を反応させることにより得ることができる。
【化１５】
2014218439.tif 000016
（式中、Ｒ1〜Ｒ5及びａは一般式（１）と同義であり、Ｒ9及びｅは一般式（５）と同義である。）
【００２６】
一般式（１ｃ）で表わされる化合物と一般式（１４）で表わされるアミン化合物との反応は、ピリジン、ピリミジン、トリエチルアミン、トリブチルアミン等の塩基性溶媒中で行えばよい。
【００２７】
一般式（１４）で表わされるアミン化合物は、前記一般式（１１）で表わされるアミン化合物と同様の反応により得ることができる。
【００２８】
本発明のベンゾトリアゾール化合物は、ラジカル反応性基を有しており、他のラジカル重合性化合物と反応することが可能である。反応方式に制限はなく、塊状重合、溶液重合、懸濁重合、乳化重合の何れでも反応可能であるが、水への分散性に優れていることから、乳化重合で反応させることが好ましい。
【００２９】
本発明のベンゾトリアゾール化合物が使用される乳化重合に用いられるラジカル重合性化合物に特に制限はなく、例えば、スチレン、ｍ−メチルスチレン、ｐ−メチルスチレン、２，５−ジメチルスチレン、ｐ−クロロスチレン、ｐ−ブロモスチレン、ジビニルベンゼン、ジビニルナフタレン等のビニル芳香族類；（メタ）アクリル酸、クロトン酸、マレイン酸、フマル酸、シトラコン酸、イタコン酸等の不飽和カルボン酸類；メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、２−エチルヘキシル（メタ）アクリレート、グリシジル（メタ）アクリレート、ベンジル（メタ）アクリレート、エチレングリコールジ（メタ）アクリレート、ジエチレングリコールジ（メタ）アクリレート、プロピレングリコールジ（メタ）アクリレート、テトラメチレングリコールジ（メタ）アクリレート、ネオペンチルグリコールジ（メタ）アクリレート、ヘキサメチレングリコールジ（メタ）アクリレート、トリメチロールプロパントリ（メタ）アクリレート、グリセロールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ソルビトールペンタ（メタ）アクリレート、ソルビトールヘキサ（メタ）アクリレート等の（メタ）アクリル酸エステル類；（メタ）アクリルアルデヒド、（メタ）アクリロニトリル、（メタ）アクリルアミド等の不飽和カルボン酸誘導体類；Ｎ−ビニルピリジン、Ｎ−ビニルピロリドン等のＮ−ビニル化合物類；蟻酸ビニル、酢酸ビニル、プロピオン酸ビニル等のビニルエステル類；塩化ビニル、臭化ビニル、塩化ビニリデン等のハロゲン化ビニル化合物類、アリルアルコール、アリルメチルエーテル、アリルエチルエーテル、アリルメチルケトン、アリル酢酸、アリルフェノール等のアリル化合物類；Ｎ−メチロールアクリルアミド、Ｎ−エチロールアクリルアミド、Ｎ−プロパノールアクリルアミド、Ｎ−メチロールマレインアミド酸、Ｎ−メチロールマレインアミド酸エステル、Ｎ−メチロールマレイミド、Ｎ−エチロールマレイミド等のＮ−置換不飽和アミド類；ブタジエン、イソプレン等の共役ジエン類；ジビニルシクロヘキサン等の多官能ビニル化合物類等が挙げられる。
【００３０】
本発明のベンゾトリアゾール化合物と他のラジカル重合性化合物とを重合させて得られる重合物において、本発明のベンゾトリアゾール化合物の含有量は、該重合物の用途にもよるが、一般に、他のラジカル重合性化合物１００質量部に対する本発明のベンゾトリアゾール化合物の配合量が、０．００１〜２質量部であることが好ましく、０．０１〜１質量部であることが更に好ましい。
【００３１】
得られた重合物は、各種プラスチック製品、塗料、接着剤、粘着剤、インク、フィルム、コーティング剤、紙塗工剤、サイズ剤、シーラー等に使用することができるが、他の物質に塗布する用途や他の物質の塗布を補助する用途である、塗料、接着剤、粘着剤、コーティング剤や、紙塗工剤、シーラー等に使用することが好ましい。
【実施例】
【００３２】
以下、実施例により本発明を更に説明するが、本発明はこれらの実施例によって限定されるものではない。尚、特に限定のない限り、実施例中の「部」や「％」は質量基準によるものである。
【００３３】
〔製造例１〕
撹拌装置、温度計を備えたガラス製反応容器に、２−（２−ヒドロキシ−３−ｔ−ブチル−５−メチルフェニル）−５−（２−ヒドロキシエチル）ベンゾトリアゾール６．５ｇ（２０ｍｍｏｌ）、無水コハク酸２．１ｇ（２１ｍｍｏｌ）、触媒としてｐ−トルエンスルホン酸４０ｍｇ及び溶媒としてトルエン５０ｇを仕込み、８０℃で２時間加熱撹拌し反応させた。反応終了後、水洗により副生成物を除去し、減圧してトルエンと水を除去した。続いて溶媒としてトルエン５０ｇ、触媒としてＮ，Ｎ−ジメチルホルムアミド１００ｍｇを仕込み、冷却しながら、塩化チオニル６３ｇ（２５０ｍｍｏｌ）を１５℃で３０分かけて滴下し、更に、３０℃で１時間撹拌して反応させた。トルエンを追加し、過剰の塩化チオニルをトルエンとの共沸により除去し、中間体Ａのトルエン溶液を得た。中間体Ａは一般式（１ｃ）において、Ｒ1がｔ−ブチル基、Ｒ2がメチル基、Ｒ3がエチレン基、Ｒ4がコハク酸からカルボキシル基を除いた残基、ａが０の数である化合物である。尚、２−（２−ヒドロキシ−３−ｔ−ブチル−５−メチルフェニル）−５−（２−ヒドロキシエチル）ベンゾトリアゾールは、特開平２−１４２７７８号公報に記載の方法により製造した。
【００３４】
〔実施例１〕
攪拌機、温度計を備えたガラス製反応容器にポリエチレングリコール４００ジグリシジルエーテル４．５ｇ（９．０ｍｍｏｌ）、イソブチルアミン６．５８ｇ（９０ｍｍｏｌ）を仕込み、４０℃で１５時間加熱撹拌し反応させた後、過剰のイソブチルアミンを減圧により除去した。溶媒としてピリジン５０ｇを仕込み、冷却しながら、中間体Ａを２．０ｇ(４．５ｍｍｏｌ)含有するトルエン溶液を１５℃で３０分かけて滴下し、更に、３０℃で１時間撹拌し反応させた。続いてメタクリル酸グリシジル２．８２ｇ（１９．８４ｍｍｏｌ）、ヒドロキノン０．４５ｇ（４．５ｍｍｏｌ）を加えて１００℃で５時間撹拌し反応させた。反応終了後トルエン５０ｇを追加して水洗した後、有機層から溶媒と水を減圧除去した。この反応物をトルエンに溶解後、ヘキサンにより再結晶し、生成物（収率３３％、純度５６％）を得た。得られた生成物が、本発明の化合物である化合物Ａ１であることを、1Ｈ−ＮＭＲにて確認した。得られた1Ｈ−ＮＭＲのチャートを図１に示す。化合物Ａ１は、一般式（１−５）においてＲ1がｔ−ブチル基、Ｒ2及びＲ5がメチル基、Ｒ3がエチレン基、Ｒ4がコハク酸からカルボキシル基を除いた残基、Ｒ9がイソブチル基、ａが０、ｅが１０の数である化合物である。
【００３５】
〔実施例２〕
実施例１において、メタクリル酸グリシジル２．８２ｇ（１９．８４ｍｍｏｌ）の代わりに、塩化メタクリロイル２．１０ｇ（２０．０９ｍｍｏｌ）に変更した以外は実施例１と同じ操作を行い、生成物（収率５０％、純度６３％）を得た。得られた生成物が、本発明の化合物である化合物Ａ２であることを、1Ｈ−ＮＭＲにて確認した。得られた1Ｈ−ＮＭＲのチャートを図２に示す。化合物Ａ２は、一般式（１−４）においてＲ1がｔ−ブチル基、Ｒ2及びＲ5がメチル基、Ｒ3がエチレン基、Ｒ4がコハク酸からカルボキシル基を除いた残基、Ｒ8がイソブチル基、ａが０、ｄが１０の数である化合物である。
【００３６】
〔実施例３〕
攪拌機、温度計を備えたガラス製反応容器に、２，２’−（エチレンジオキシ）ビス（エチルアミン）２．６７ｇ（１８．０ｍｍｏｌ）、溶媒としてピリジン５０ｇを仕込み、冷却しながら、中間体Ａを２．０ｇ(４．５ｍｍｏｌ)含有するトルエン溶液を１５℃で３０分かけて滴下し、更に、３０℃で１時間撹拌し反応させた。反応終了後、水洗により未反応の２，２’−（エチレンジオキシ）ビス（エチルアミン）を除去した後、有機層から溶媒と水を減圧除去した。続いてメタクリル酸グリシジル２．８２ｇ（１９．８４ｍｍｏｌ）、ヒドロキノン０．４５ｇ（４．５ｍｍｏｌ）、溶媒としてトルエン１００ｇを加えて１００℃で５時間撹拌し反応させた。反応終了後トルエン５０ｇを追加して水洗した後、有機層から溶媒と水を減圧除去した。この反応物をトルエンに溶解後、ヘキサンにより再結晶し、生成物を得た（収率３５％、純度５８％）。得られた生成物が、本発明の化合物である化合物Ａ３であることを、1Ｈ−ＮＭＲにて確認した。得られた1Ｈ−ＮＭＲのチャートを図３に示す。化合物Ａ３は、一般式（１−３）においてＲ1がｔ−ブチル基、Ｒ2及びＲ5がメチル基、Ｒ3がエチレン基、Ｒ4がコハク酸からカルボキシル基を除いた残基、Ｒ7が水素原子、ａが０、ｃが２の数である化合物である。
【００３７】
【化１６】
2014218439.tif 000017
【００３８】
【化１７】
2014218439.tif 000018
【００３９】
【化１８】
2014218439.tif 000019
【００４０】
【化１９】
2014218439.tif 000020
【００４１】
実施例１〜３で得られた化合物Ａ１〜Ａ３、上記の比較の化合物Ｂ１〜Ｂ３、重合性モノマーとしてのアクリル酸ブチル、アクリル酸メチル及びアクリル酸、並びに上記乳化剤Ｃを、下記表１に示す質量比にて配合して、実施例４〜９及び比較例１〜４のモノマー溶液を調製し、下記の乳化重合方法にて乳化重合を行い乳化重合物を得た。各乳化重合物は下記の方法にて光沢保持率を測定した。結果を下記表１に示す。尚、光沢保持率が高いほど、紫外線吸収効果が優れ、長期間維持されることを示す。
【００４２】
〔乳化重合方法〕
撹拌機、温度計及び窒素導入管を備えたガラス製反応容器に、脱イオン水１２０ｇを仕込み、系内を窒素ガスで置換した。モノマー溶液１０ｇと過硫酸アンモニウム０．０８ｇとを添加した後６０℃に昇温し、モノマー溶液９０ｇを２時間かけて滴下し、滴下終了後、更に６０℃で２時間撹拌して熟成し乳化重合物を得た。
【００４３】
〔光沢保持率〕
上記乳化重合物を、５０ｍｍ×７０ｍｍのガラス板に厚さ１ｍｍになるように塗布し、１２時間風乾後、１００℃恒温槽で１時間乾燥したものを試験片とした。下記測定条件にて各試験片の光沢を測定した後、下記条件にて促進耐候性試験を行い、促進耐候性試験後の各試験片の光沢を測定した。この促進耐候性試験前の光沢に対する促進耐候性試験後の光沢の１００分率を光沢保持率とした。
＜光沢の測定条件＞  使用機器：精密光沢計（村上色彩技術研究所製、型式：ＧＭ２６Ｄ）、測定角：６０°
＜促進耐候性試験の条件＞  使用機器：サンシャインウエザオメーター（スガ試験機製、型式：ＷＥＬ−ＳＵＮ−ＨＣＨ−Ｂ）、試験条件：温度：６３±３℃、サイクル：１２０分中１８分降雨、試験時間：２，０００時間
【００４４】
【表１】
2014218439.tif 000021
【００４５】
表１の結果から、実施例４〜９の試験片は光沢保持率が高く、本発明のベンゾトリアゾール化合物を使用した乳化重合物から得られる塗膜が、厳しい自然環境の条件下においても長期間、優れた紫外線吸収効果を維持できることを示している。これは、本発明のベンゾトリアゾール化合物が、ラジカル反応性基により他のモノマーと反応して塗膜を形成しているだけでなく、乳化重合において、反応系で分散することにより塗膜中に均一に存在するためと考えられる。
【図１】
2014218439.tif 000029
【図２】
2014218439.tif 000030
【図３】
2014218439.tif 000031